(57)【要約】【課題】透明性とガラスとの良好な接着性を兼ね備えた接着剤を提供する。【解決手段】フッ素樹脂（Ａ）４０〜８０質量％とアクリル樹脂（Ｂ）６０〜２０質量％とを含み、１０５℃における該フッ素樹脂（Ａ）の複素弾性率が０．１×１０５Ｐａ・ｓ以上であることを特徴とする、ガラス積層体用接着剤。【選択図】なし【特許請求の範囲】
【請求項１】
フッ素樹脂（Ａ）４０〜８０質量％とアクリル樹脂（Ｂ）６０〜２０質量％とを含み、１０５℃における該フッ素樹脂（Ａ）の複素弾性率が０．１×１０５Ｐａ・ｓ以上であることを特徴とする、ガラス積層体用接着剤。
【請求項２】
前記フッ素樹脂（Ａ）が、フッ化ビニリデン３０〜６０質量％と、テトラフルオロエチレン及びヘキサフルオロプロピレンの合計で７０〜４０質量％とを重合してなるものである、請求項１に記載のガラス積層体用接着剤。
【請求項３】
前記フッ素樹脂（Ａ）が、フッ化ビニリデン３０〜６０質量％、テトラフルオロエチレン３０〜７０質量％及びヘキサフルオロプロピレン０〜３０質量％を重合してなるものである、請求項１又は２に記載のガラス積層体用接着剤。
【請求項４】
フッ素樹脂シート（Ｃ）の少なくとも片面に、請求項１〜３のいずれか１項に記載の接着剤を含む層を有する、ガラス積層体用フッ素樹脂シート。
【請求項５】
ガラス、請求項１〜３のいずれか１項に記載の接着剤を含む層及びフッ素樹脂シート（Ｃ）の少なくとも３層をこの順に有する、ガラス積層体。
【発明の詳細な説明】
【技術分野】
【０００１】
本発明は、ガラス積層体用接着剤、該接着剤を含むガラス積層体用フッ素樹脂シート及びこれらを用いて得られるガラス積層体に関する。
【背景技術】
【０００２】
ガラス板は、透明性、強度を有する材料であるが耐衝撃性が弱く、それを補う方法として、プラスチックシートと貼り合わせた安全ガラスが一般に用いられている。しかし、一般のプラスチックシートでは、ガラスが割れたときの破片の飛散を防止することができるが、火災時にはプラスチックシートが燃焼するので、難燃性を満足させることはできない。そこで、防火・防炎性を有し、かつ通常時に割れても破片飛散防止性を有するガラスとして、ガラス板にフッ素樹脂シートを接着した防火安全ガラスが提案されている。
【０００３】
しかし、フッ素樹脂シートはガラス等の他材料との接着性に乏しいので、強固な接着を達成しようとすると、接着剤を用いることが必要となるが、従来、合わせガラスを製造するための中間膜として用いられているポリビニルブチラール、エチレン−酢酸ビニル共重合体等の材料をフッ素樹脂シートとガラスとの接着に適用しても、透明性が良好でしかも強固な接着を達成することはできなかった。
【０００４】
この問題を解決し、ガラスの持つ高度の透明性を損なわずに強固な接着を達成するための提案がこれまでになされている。例えば、特許文献１では、フッ素樹脂成分４０〜８０重量％と、アクリル樹脂成分６０〜２０重量％とを含む接着剤が提案されており、接着強度については、常態強度とボイル後強度について評価がなされており、ボイル後強度が常態強度に比べ低下するものの良好とされていた。
【先行技術文献】
【特許文献】
【０００５】
【特許文献１】特開平１０−１０９３７９号公報
【発明の概要】
【発明が解決しようとする課題】
【０００６】
しかしながら、特にボイル後強度については、例えば合わせガラスの場合、耐環境性、長期耐久性等の信頼性に関わる指標であり、さらなる改良が望まれていた。
本発明はこのような状況下でなされたものであり、透明性を維持し、ガラスや樹脂シート等の中間膜等と強固に接着可能な、ガラス積層体用接着剤等を提供することを目的とする。
【課題を解決するための手段】
【０００７】
本発明は上記課題を解決するための手段として、特定の複素弾性率を有するフッ素樹脂とアクリル樹脂とを含む接着剤により、透明性を維持したままガラスとの接着性をより向上させることを可能とした接着剤を提供するものである。
【０００８】
すなわち、本発明は、以下の［１］〜［４］を提供するものである。
［１］  フッ素樹脂（Ａ）４０〜８０質量％とアクリル樹脂（Ｂ）６０〜２０質量％とを含み、１０５℃における該フッ素樹脂（Ａ）の複素弾性率が０．１×１０５Ｐａ・ｓ以上であることを特徴とする、ガラス積層体用接着剤。
【０００９】
［２］  前記フッ素樹脂（Ａ）が、フッ化ビニリデン３０〜６０質量％と、テトラフルオロエチレン及びヘキサフルオロプロピレンの合計で７０〜４０質量％とを重合してなるものである、［１］に記載のガラス積層体用接着剤。
【００１０】
［３］  前記フッ素樹脂（Ａ）が、フッ化ビニリデン３０〜６０質量％、テトラフルオロエチレン３０〜７０質量％及びヘキサフルオロプロピレン０〜３０質量％を重合してなるものである、［１］又は［２］に記載のガラス積層体用接着剤。
【００１１】
［４］  フッ素樹脂シート（Ｃ）の少なくとも片面に、［１］〜［３］のいずれかに記載の接着剤を含む層を有する、ガラス積層体用フッ素樹脂シート。
【００１２】
［５］  ガラス、［１］〜［３］のいずれか１項に記載の接着剤を含む層及びフッ素樹脂シート（Ｃ）の少なくとも３層をこの順に有する、ガラス積層体。
【発明の効果】
【００１３】
本発明によれば、透明性とガラスとの良好な接着性を兼ね備えた接着剤を提供することができる。
【００１４】
以下、本発明を詳しく説明する。
本発明の接着剤は、フッ素樹脂（Ａ）４０〜８０質量％とアクリル樹脂（Ｂ）６０〜２０質量％とを含み、１０５℃における該フッ素樹脂（Ａ）の複素弾性率が０．１×１０５Ｐａ・ｓ以上である。該フッ素樹脂（Ａ）の複素弾性率が上記範囲であることにより、ボイル後の接着強度を向上させることができる。
【００１５】
フッ素樹脂（Ａ）とアクリル樹脂（Ｂ）の含有割合は、好ましくはフッ素樹脂（Ａ）が４５〜７５質量％、アクリル樹脂（Ｂ）が５５〜２５質量％であり、より好ましくはフッ素樹脂（Ａ）が５０〜７５質量％、アクリル樹脂（Ｂ）が５０〜２５質量％であり、さらに好ましくはフッ素樹脂（Ａ）が５５〜７０質量％、アクリル樹脂（Ｂ）が４５〜３０質量％である。フッ素樹脂（Ａ）を４０質量％以上（アクリル樹脂（Ｂ）が６０質量％以下）とすることにより、後述のフッ素樹脂シート（Ｃ）等の樹脂シートとの接着性が良好となり、またフッ素樹脂（Ａ）を８０質量％以下（アクリル樹脂（Ｂ）が２０質量％以上）とすることにより、後述のガラスとの接着性が良好となる。
【００１６】
［フッ素樹脂（Ａ）］
フッ素樹脂（Ａ）は、１０５℃における複素弾性率が０．１×１０５Ｐａ・ｓ以上である。複素弾性率を０．１×１０５Ｐａ・ｓ以上とすることにより、接着層が変形しにくくなり、例えば合わせガラスの場合、耐環境性、長期耐久性等の信頼性が向上する。この耐環境性、長期耐久性は、具体的には、ボイル後の接着強度（ボイル強度）の低下のしにくさにより評価できる。複素弾性率は、好ましくは０．５×１０５Ｐａ・ｓ以上、より好ましくは１×１０５Ｐａ・ｓ以上、さらに好ましくは１０×１０５Ｐａ・ｓ以上であり、好ましくは４０×１０５Ｐａ・ｓ以下、より好ましくは３０×１０５Ｐａ・ｓ以下、さらに好ましくは２５×１０５Ｐａ・ｓ以下である。
なお、複素弾性率は、ＪＩＳ  Ｋ７２４４−１０（２００５）に準拠し、０．１％のねじり変形を１Ｈｚの周波数で与えた時の応力を計測して算出される値をいう。
【００１７】
１０５℃におけるフッ素樹脂（Ａ）の複素弾性率を１×１０５Ｐａ・ｓ以上とする方法としては、例えば、フッ素樹脂（Ａ）の製造に用いるモノマー成分の種類や割合を調整、具体的には、モノマー成分としてフッ化ビニリデン、テトラフルオロエチレン、ヘキサフルオロプロピレンを採用し、フッ化ビニリデンに対するテトラフルオロエチレンやヘキサフルオロプロピレン成分等の割合を増やして結晶性や融点を高めるようにする方法が挙げられるが、透明性や接着層の形成加工性を損ねないように組成比等を調整する必要がある。その他に、フッ素樹脂（Ａ）製造の際に架橋剤を添加することによって架橋構造を形成しやすくしたり、ベンゼン環及びナフタレン環等の芳香環、シクロペンタン及びシクロヘキサン等の脂環、イミド結合等の高極性結合、ハロゲン等の高極性基等を、フッ素樹脂（Ａ）に導入したりする方法等が挙げられる。また、核剤の添加によって結晶を分散化させる方法も有効である。これらの方法の中でも、フッ素樹脂（Ａ）を構成するモノマー成分の組成比を調整する方法が好ましい。
【００１８】
フッ素樹脂（Ａ）としては、フッ素を含むものであれば特に制限はないが、フッ化ビニリデンを含むモノマー成分を重合して得られるものが好ましく用いられる。具体的には、モノマー成分として、フッ化ビニリデン３０〜６０質量％と、テトラフルオロエチレン及びヘキサフルオロプロピレンの合計で７０〜４０質量％とを含むものを重合して得られるものが好適である。より好ましくは、フッ化ビニリデン３３〜５５質量％と、テトラフルオロエチレン及びヘキサフルオロプロピレンの合計で６７〜５５質量％、さらに好ましくはフッ化ビニリデン３５〜５０質量％と、テトラフルオロエチレン及びヘキサフルオロプロピレンの合計で６５〜５０質量％とを重合してなるものである。
【００１９】
さらに具体的には、これらモノマー成分の割合は、フッ化ビニリデンが３０〜６０質量％、テトラフルオロエチレンが３０〜７０質量％、ヘキサフルオロプロピレンが０〜３０質量％であることが好ましい。より好ましい割合は、フッ化ビニリデンが３３〜５５質量％、テトラフルオロエチレンが３３〜６０質量％、ヘキサフルオロプロピレンが０〜２７質量％、さらに好ましい割合は、フッ化ビニリデンが３５〜５０質量％、テトラフルオロエチレンが４５〜６５質量％、ヘキサフルオロプロピレンが０質量％以上２０質量％未満である。
フッ素樹脂（Ａ）は、本発明の効果を損なわない範囲で、他のモノマー成分を含んでいてもよい。
【００２０】
フッ素樹脂（Ａ）の融点は、好ましくは９５℃以上、より好ましくは１００℃以上、さらに好ましくは１０５℃以上であり、好ましくは１４５℃以下、より好ましくは１４０℃以下である。なお、融点は、ＤＳＣ測定により、窒素雰囲気下１０℃／分で２００℃まで昇温後１分間保持し、１０℃／分で２０℃まで降温後１分間保持し、再度１０℃／分で２００℃まで昇温した際に観測される融解ピークのピークトップ温度をいう。融解ピークが２以上観測される場合は、高温側の融解ピークのピークトップ温度を融点とする。
【００２１】
［アクリル樹脂（Ｂ）］
アクリル樹脂（Ｂ）としては、特に制限はないが、（メタ）アクリル酸のメチル、エチル、プロピル、ブチル、イソブチル、ｎ−ヘキシル、２−エチルヘキシル、ラウリル又はステアリル等のエステルを含むモノマー成分を重合して得られるものが挙げられる。
中でも、モノマー成分の９０質量％以上がメチルメタクリレートであるモノマー成分を重合して得られるものがより好ましい。メチルメタクリレート成分を９０質量％以上とすることにより、ガラスとの接着性が良好となる傾向にある。また、メチルメタクリレートと他のモノマー成分とを混合して用いる場合は、その他のモノマー成分としては、メチルアクリレ−ト、ブチルアクリレ−ト、ブチルメタクリレ−ト、イソブチルメタクリレ−ト等を好ましく用いることができる。さらに、ガラスとの接着性をより向上させるために、アクリル酸、メタクリル酸、フマル酸、イタコン酸等の酸モノマーを加えてもよい。
【００２２】
本発明では、フッ素樹脂（Ａ）とアクリル樹脂（Ｂ）との相溶性がよいことが透明性や接着強度の面から好ましい。その点で、アクリル樹脂と相溶性のよいフッ化ビニリデンをモノマー成分として重合して得られるフッ素樹脂を用いることが好ましい。また、両樹脂成分に上述したような共重合成分を含有させたり、両成分の分子量を調整したりすることにより相溶性を調整することもできる。フッ素樹脂（Ａ）の数平均分子量は４００００〜１５００００、アクリル樹脂（Ｂ）の数平均分子量は２０００〜５００００の範囲が好適である。
【００２３】
本発明の接着剤は、ガラス積層体用の接着剤として用いられる。用いる際は、ガラスに直接本発明の接着剤を塗布等して使用してもよいし、後述のフッ素樹脂シート（Ｃ）の片面又は両面に塗布等により形成して使用してもよい。ガラス積層体の加工性の点から、フッ素樹脂シート（Ｃ）の片面又は両面に、本発明の接着剤を含む層を形成して、ガラス積層体用の接着シートとして用いることが好ましい。
【００２４】
［フッ素樹脂シート（Ｃ）］
本発明においては、前述したように、フッ素樹脂シート（Ｃ）の少なくとも片面、好ましくは両面に本発明の接着剤を含む層を有するシートを、ガラス積層体用の接着シートとして用いることが好ましい。このようなフッ素樹脂シートを接着シートとして用いることにより、ガラス積層体の加工性が向上し、気泡の混入の少ない外観仕上がりとなりやすく、好ましい。
【００２５】
フッ素樹脂シート（Ｃ）としては、フッ素を含むものであれば特に制限はないが、モノマー成分が、フッ化ビニル、フッ化ビニリデン、トリフルオロエチレン、テトラフルオロエチレン、ペンタフルオロプロピレン及びヘキサフルオロプロピレン等の含フッ素系モノマーの単独重合体又は共重合体、上記含フッ素系モノマーに、エチレン、アルキルビニルエーテル等のビニルモノマー等が併用された共重合体、あるいはこれらの混合物からなるものが挙げられる。具体的には、テトラフルオロエチレン−パーフロロアルキルビニルエーテル共重合体、テトラフルオロエチレン−エチレン共重合体、テトラフルオロエチレン−ヘキサフルオロプロピレン共重合体、テトラフルオロエチレン−ビニリデンフルオライド−ヘキサフルオロプロピレン共重合体、ポリビニリデンフルオライド、ポリビニルフルオライド等が挙げられる。
【００２６】
防火ガラスを得ようとするときは、難燃性を確保するためにフッ素の含有量が５５質量％以上、好ましくは６０質量％以上のフッ素樹脂シート（Ｃ）を選定することが好ましい。フッ素樹脂シート（Ｃ）として、前述の接着剤中のフッ素樹脂（Ａ）と共通の成分、好ましくはフッ化ビニリデンを含むものを用いれば、接着剤との接着性がより高くなり好ましい。特に好ましいフッ素樹脂シート（Ｃ）としては、フッ化ビニリデン、テトラフルオロエチレン及びヘキサフルオロプロピレンの３元共重合体が挙げられる。この３元共重合体の好ましい共重合比は、フッ化ビニリデン２０〜４０質量％、テトラフルオロエチレン２０〜６０質量％、ヘキサフルオロプロピレン５〜２０質量％の範囲である。この共重合体のシートは、結晶性が低く透明性が良好で、柔軟で耐衝撃性に優れ、また融点が比較的低いので、ガラスとの熱融着に適している。
【００２７】
フッ素樹脂シート（Ｃ）の厚さは特に制限されないが、ガラスと積層したときの耐衝撃性に及ぼす影響等を考慮すると、５０〜２０００μｍの範囲が好ましい。フッ素樹脂シート（Ｃ）の成形は一般に知られている方法によればよく、例えば、フッ素樹脂を有機溶剤に溶解して、剥離性基材の上に均一に塗布した後、有機溶剤を乾燥除去して基材から剥がしてシート化する方法、フッ素樹脂の水系ディスパージョンを剥離性の基材上に均一に塗布した後、水を乾燥する方法、あるいは、押出成形法、カレンダー成形法等の熱可塑成形によりシート化する方法等が可能である。中でも、生産性の点から、押出成形法を採用することが好ましい。
このフッ素樹脂シート（Ｃ）には、各種添加剤をフッ素樹脂シートの特性、特に透明性を損なわない範囲内で添加することができる。
【００２８】
［ガラス］
ガラスとしては、特に制限はなく、従来公知のものを使用することができ、例えば、金属網をガラス板全面に亘って肉厚の略中間に埋設した網入りガラス、ガラス板をガラスの軟化点以上の温度で加熱した後冷却空気を高圧で吹き付けることにより、ガラス板の表面層に圧縮応力を付与させて強化した風冷強化ソーダ石灰ガラスや風冷強化硼珪酸ガラスが挙げられる。また、上記以外にも、ＳｉＯ２−Ａｌ２Ｏ３−Ｂ２Ｏ３系ガラスやＳｉＯ２−Ａｌ２Ｏ３−Ｌｉ２Ｏ系ガラスをイオン交換処理して強化した防火ガラス等も挙げられる。
これら防火ガラスは、その片面又は両面に、必要に応じて、熱線反射層、酸化防止層、防曇層等の機能層が形成されていてもよい。
このような防火ガラスは、一般に入手可能であり、例えば、日本電気硝子（株）製の「ファイアライト」等が挙げられる。
【００２９】
［ガラス積層体］
本発明の接着剤を用いて、ガラスと中間膜等の他の部材と接着することにより本発明のガラス積層体を製造することができる。好ましくは、ガラス、接着剤を含む層及びフッ素樹脂シート（Ｃ）の少なくとも３層をこの順に有するガラス積層体である。
このようなガラス積層体を得るには、前述したように、ガラスの表面に本発明の接着剤を含む層（以下、「接着剤層」という場合がある。）を形成し、フッ素樹脂シート（Ｃ）と加熱圧着して融着させる方法、又はフッ素樹脂シート（Ｃ）表面に前記接着層を形成し、これをガラスに加熱圧着して融着させる方法によることが好ましい。
【００３０】
接着層を形成する方法としては、特に制限はないが、前述のフッ素樹脂（Ａ）及びアクリル樹脂（Ｂ）を含む接着剤を有機溶剤に溶解させ、ガラス又はフッ素樹脂シート（Ｃ）の表面に均一に塗布してその後加熱して乾燥させ、直接被膜を形成する方法や、上記接着剤溶液をポリエチレンテレフタレート等の剥離性の基材上に均一に塗布し乾燥させ、その後フッ素樹脂シート（Ｃ）との熱融着により転写して形成する方法等が採用可能である。
なお、この接着剤溶液中には、第３成分として紫外線吸収剤、顔料、可塑剤、界面活性剤、シランカップリング剤、衝撃改良剤等を、接着性、透明性を損なわない範囲で添加することが可能である。
【００３１】
フッ素樹脂シート（Ｃ）に接着剤層を形成する場合、フッ素樹脂シートの表面にしわが入るおそれがある場合は、ポリエチレンテレフタレート等の剥離性の基材をフッ素樹脂シートの背面に積層して「腰」を持たせ接着層を形成したのち、剥離性の基材を剥離させる方法が好ましく採用でき、フッ素樹脂シート（Ｃ）の形成の際に剥離性の基材を使用すれば、それがそのまま利用できる。
【００３２】
フッ素樹脂シート（Ｃ）の表面に接着層を形成するにあたっては、フッ素樹脂シート（Ｃ）と接着層との接着性を向上させるため、フッ素樹脂シート（Ｃ）の表面を予めコロナ放電処理、プラズマ放電処理、ナトリウム−アンモニア処理等の方法によりエッチングあるいは酸化することもできる。
【００３３】
本発明の接着剤によれば、ガラスとフッ素樹脂シート等の中間膜とを強固に、かつ透明性を維持して積層することができるため、得られる積層体は、高い信頼性が求められる防火安全ガラス等に好適に用いることができる。
【実施例】
【００３４】
以下、実施例により本発明を詳細に説明するが、本発明はこれにより限定されるものではない。
【００３５】
［フッ素樹脂シート（Ｃ）の製造］
フッ化ビニリデン４０質量％、テトラフルオロエチレン４０質量％、ヘキサフルオロプロピレン２０質量％のモノマー成分を重合して得られた共重合フッ素樹脂を押出機により押出して、厚さ５００μｍのフッ素樹脂シート（Ｃ）を得た。
【００３６】
（実施例１）
接着剤として、フッ化ビニリデン４０質量％、テトラフルオロエチレン６０質量％のモノマー成分を重合して得られたフッ素樹脂（Ａ）（融点１３５℃）と、メチルメタクリレ−ト９５質量％、エチルメタクリレ−ト５質量％のモノマー成分を重合して得られたアクリル樹脂（Ｂ）とを質量比で７０：３０でブレンドし、シランカップリング剤として３−アミノプロピルトリエトキシシランを（Ａ）成分と（Ｂ）成分の合計１００質量部に対し１質量部配合したものを用いた。この接着剤を、酢酸ブチルとメチルイソブチルケトン（質量比７５：２５）の混合溶剤に溶解したものを上記フッ素樹脂シート（Ｃ）にコーターで塗布し、１２０℃の加熱炉で３０秒間加熱して溶剤を乾燥除去し、フッ素樹脂シート（Ｃ）の片面に厚さ０．５μｍの接着層を有するフッ素樹脂シートを得た。なお、１０５℃におけるフッ素樹脂（Ａ）の複素弾性率は２０×１０５Ｐａ・ｓであった。
【００３７】
（実施例２）
フッ素樹脂（Ａ）として、フッ化ビニリデン４０質量％、テトラフルオロエチレン４０質量％及びヘキサフルオロプロピレン２０質量％のモノマー成分を重合して得られたフッ素樹脂（融点１１２℃）を用い、アクリル樹脂（Ｂ）として、メチルメタクリレ−ト１００質量％のモノマー成分を重合して得られたアクリル樹脂を用い、両者の含有割合を質量比で５５：４５とした以外は実施例１と同様にして、フッ素樹脂シートを得た。なお、１０５℃におけるフッ素樹脂（Ａ）の複素弾性率は１．０×１０５Ｐａ・ｓであった。
【００３８】
（比較例１）
フッ素樹脂（Ａ）として、フッ化ビニリデン６１質量％、テトラフルオロエチレン２４質量％、ヘキサフルオロプロピレン１５質量％のモノマー成分を重合して得られたフッ素樹脂（融点８９℃）を用いた以外は実施例１と同様にして、フッ素樹脂シートを得た。なお、１０５℃におけるフッ素樹脂（Ａ）の複素弾性率は２×１０３Ｐａ・ｓであった。
【００３９】
［フッ素樹脂シートの評価］
上記記載の実施例及び比較例で製造した各フッ素樹脂シートについて、以下のようにして、（ａ）接着性と（ｂ）透明性の評価を行った。
【００４０】
（ａ）接着性
１）試料の作製
厚さ５ｍｍ（１５０ｍｍ×５０ｍｍ）のファイアライト（日本電気硝子（株）製、結晶化ガラス板）と、上記記載の方法で得られたフッ素樹脂シートとを、接着層がガラス面に向くように重ねて、熱プレス機で１４５℃、１２７Ｎ／ｃｍ２の条件で３０分間加圧・加熱を行って貼り合わせた。
【００４１】
２）常態強度
上記１）記載の方法で貼り合わされたフッ素樹脂シートの表面に１８ｍｍの間隔で２本のノッチを入れて、そのノッチ間のフッ素樹脂シートをノッチ方向に平行に、２３℃において１８０゜の角度で速度５ｍｍ／分で剥がし、その時の接着強度（Ｎ）を常態強度とした。
【００４２】
３）ボイル強度
上記１）記載の方法で貼り合わされたフッ素樹脂シートの表面に１８ｍｍの間隔で２本のノッチを入れて、得られたノッチ入りフッ素樹脂シートを１００℃の沸騰水中に２時間漬けて取り出し、上記２）に記載の方法と同様にして接着強度を測定し、ボイル強度とした。
【００４３】
（ｂ）透明性
上記（ａ）接着性の評価と同様の方法で作製したガラスとフッ素樹脂シートとの積層体の全光線透過率（波長４００〜７００ｎｍでの最大測定値）を測定し評価した。
【００４４】
実施例及び比較例についての評価結果を、下記表１に示す。
【００４５】
【表１】
2019203048.tif 000002
【００４６】
表１に示す結果から明らかなように、フッ素樹脂（Ａ）の複素弾性率が０．１×１０５Ｐａ・ｓ以上の接着層を設けたガラス積層体は、ボイル強度の低下が小さいことがわかる（実施例１、２）。
一方、フッ素樹脂（Ａ）の複素弾性率が本発明の範囲よりも低い場合は、ボイル強度の低下が大きく、接着性に劣ることがわかる（比較例１）。